"a正極、bLi系負極、及びc上記正極と上記負極の間に介在する一種以上の電解質、を含み、一種以上の電解質cが、一種以上のスピロアンモニウム塩を含有することを特徴とする電流生成セル。一種以上のスピロアンモニウム塩が、但し、n=1、2、3又は4であるの一般式Iで表される塩からなる群、又は但し、一般式IIaではn=2、一般式IIbではn=3、一般式IIcではn=4であるの一般式IIa~一般式IIcで表される塩からなる群から選択され、[A1]は、で表される一般式IIIのスピロアンモニウムカチオンであり、中心N原子、R及びR1、並びに中心N原子、R2及びR3が、双方とも相互に独立に3~9員の飽和又は不飽和の複素環を形成し、さらに、該複素環は、中心N原子とは別に、1~5個のヘテロ原子及び/又は1~5個の置換基R4、R5、R6、R7、及びR8を含むか、又はこれらにより置換されていても良く、[A2]、[A3]、及び[A4]は、相互に独立に、[A1]について定義されたアンモニウムカチオン及びスピロアンモニウムカチオンから選択され、及び[Y]n-が、一価、二価、三価又は四価のアニオンである請求項1に記載の電流生成セル。ヘテロ原子が、Si、N、O、S及びPからなる群から選択される請求項2に記載の電流生成セル。置換基R4、R5、R6、R7、及びR8が、F;Cl;Br、I;CN;OH,OR9;NH2;NHR9;NR9R10,CO;=NH;=NR9、COOH;COOR9;CONH2;CONHR9;CONR9R10;SO3H;分岐及び非分岐のC1-C20アルキル基及びC1-C20アルコキシ基;C3-C10シクロアルキル基;分岐及び非分岐のC2-C20アルケニル基;C3-C10シクロアルケニル基;C5-C14アリール基、C5-C14アリールオキシ基;並びにC5-C14ヘテロシクリル基;から選択され、アルキル基;アルコキシ基;シクロアルキル基;アルケニル基、シクロアルケニル基、アリール基、アリールオキシ基、及びヘテロシクリル基が、F;Cl;Br、I;CN;OH、OR11;NH2;NHR11;NR11R12、CO;=NH;=NR11、COOH;COOR11;CONH2;CONHR11;CONR11R12;SO3H;分岐及び非分岐のC1-C6アルキル基及びC1-C6アルコキシ基;C3-C7シクロアルキル基;分岐及び非分岐のC2-C6アルケニル基;C3-C7シクロアルケニル基;C5-C14アリール基;C5-C14アリールオキシ基;並びにC5-C14ヘテロシクリル基からなる群から選択される一個以上の置換基により置換されても良く、R9、R10、R11、及びR12が、相互に独立に、分岐及び非分岐のC1-C6アルキル基及びアルコキシ基;C3-C7シクロアルキル基;分岐及び非分岐のC2-C6アルケニル基;C3-C7シクロアルケニル基;C5-C7アリール基及びアリールオキシ基;並びにC5-C7ヘテロシクリル基からなる群から選択され、これらはF;Cl;Br、I;CN;OH;NH2;CO;=NH;COOH;CONH2;SO3H;並びに一個以上のF;Cl;Br、I;CN;OHにより置換されても良い分岐及び非分岐のC1-C6アルキル基からなる群から選択される一以上の置換基で置換されても良い、請求項2又は3に記載の電流生成セル。スピロアンモニウム塩のカチオンが、スピロ-1,1’-ビピロリジン-1-イリウムである請求項1~4の何れか1項に記載の電流生成セル。[Y]n-が、式:F-、Cl-、Br-、I-、BF4-、PF6-、AlCl4-、Al2Cl7-、Al3Cl10-、AlBr4-、FeCl4-、BCl4-、SbF6-、AsF6-、ZnCl3-、SnCl3-、CuCl2-、CF3SO3-、CF3SO32N-、CF3CO2-、CCl3CO2-:のハロゲン化合物及びハロゲン含有化合物からなる群、CN-、SCN-、OCN-一般式:SO42-、HSO4-、SO32-、HSO3-、RaOSO3-、RaSO3-:の硫酸塩、亜硫酸塩、及びスルホン酸塩からなる群、NO3-一般式:PO43-、HPO42-、H2PO4-、RaPO42-、HRaPO4-、RaRbPO4-:のリン酸塩からなる群、一般式:RaHPO3-、RaRbPO2-、RaRbPO3-:のホスホン酸塩及びホスフィン酸塩からなる群、一般式:PO33-、HPO32-、H2PO3-、RaPO32-、RaHPO3-、RaRbPO3-:の亜リン酸塩からなる群、一般式:RaRbPO2-、RaHPO2-、RaRbPO-、RaHPO-:の亜ホスホン酸塩及び亜ホスフィン酸塩からなる群、一般式:RaCOO-:のカルボン酸からなる群、一般式:HCO3-、CO32-、RaCO3-:の炭酸塩及びカルボン酸エステルからなる群、一般式:BO33-、HBO32-、H2BO3-、RaRbBO3-、RaHBO3-、RaBO32-、BORaORbORcORd-、BHSO4-、BRaSO4-:のホウ酸塩からなる群、一般式:RaBO22-、RaRbBO-:のボロン酸エステルからなる群、一般式:SiO44-、HSiO43-、H2SiO42-、H3SiO4-、RaSiO43-、RaRbSiO42-、RaRbRcSiO4-、HRaSiO42-、H2RaSiO4-、HRaRbSiO4-:のケイ酸塩及びケイ酸エステルからなる群、一般式:RaSiO33-、RaRbSiO22-、RaRbRcSiO-、RaRbRcSiO3-、RaRbRcSiO2-、RaRbSiO32-:のアルキルシラン及びアリールシランの塩からなる群、一般式::のカルボンキシイミド、ビススルホニルイミド、及びスルホニルイミドからなる群、一般式::のメチドからなる群、一般式:RaO-:のアルコキシド及びアリールオキシドからなる群、から選択され、Ra、Rb、Rc、及びRdが、相互に独立して、水素原子;C1-C30-アルキル基:C2-C18-アルキル基から選択され、これらは、任意に、一個以上の隣接しない酸素原子及び/又は硫黄原子及び/又は置換若しくは非置換のイミノ基、C6-C14-アリール基、C5-C12-シクロアルキル基、又は酸素、窒素、及び/又は硫黄原子を含む5~6員の複素環により中断されても良く、Ra、Rb、Rc、及びRdの内の二つが、共に、不飽和、飽和、又は芳香族の環状物であって、任意に、一個以上の隣接しない酸素原子及び/又は硫黄原子及び/又は置換若しくは非置換のイミノ基により中断されても良く、上記基がさらに、官能基、アリール基、アルキル基、アリールオキシ基、アルキルオキシ基、ハロゲン、ヘテロ原子及び/又は複素環で置換されても良い請求項2~5の何れか1項に記載の電流生成セル。[Y]n-が、ハロゲン化合物;ハロゲン含有化合物;カルボン酸;NO3-;SO42-、SO32-、RaOSO3-;RaSO3-;PO43-、及びRaRbPO4-;から選択される請求項2~6の何れか1項に記載の電流生成セル。電解質が、N-メチルアセトアミド、アセトニトリル、カーボネート、スルホラン、スルホン、N-置換ピロリドン、非環状エーテル、環状エーテル、キシレン、グリム含有ポリエーテル、及びシロキサンからなる群から選択される一種以上の電解質溶媒を含有する請求項1~7の何れか1項に記載の電流生成セル。電解質が、一種以上のリチウム塩c2を含有する請求項1~8の何れか1項に記載の電流生成セル。一種以上のリチウム塩c2が、LiPF6、LiBF4、LiBC6H54、LiSbF6、LiAsF6、LiClO4、LiCF3SO3、LiCF3CH3、LiCF3SO22N、LiC4F9SO3、LiSbF6、LiAlO4、LiAlCl4、LiNCxF2x1SO2CyF2y1SO2但し、式中、x及びyは自然数である、LiSCN、LiCl、LiBr、LiI、LiNO3、及びこれらの混合物からなる群から選択される請求項9に記載の電流生成セル。電解質が、ポリエーテル、ポリエチレンオキシド、ポリプロピレンオキシド、ポリイミド、ポリホスファゼン、ポリアクリロニトリル、ポリシロキサン、これらの誘導体、これらの混合物、及びこれらのコポリマーなる群から選択される一以上のポリマーを含有する請求項1~10の何れか1項に記載の電流生成セル。Li系負極が、リチウム金属、リチウム合金、及びリチウムインターカレーション材料からなる群から選択される負極活性Li含有化合物を一種以上含有する請求項1~11の何れか1項に記載の電流生成セル。正極が、硫黄、MnO2、SOCl2、SO2Cl2、SO2、CFx、I2、Ag2CrO4、Ag2V4O11、CuO、CuS、PbCuS、FeS、FeS2、BiPb2O5、B2O3、V2O5、CoO2、CuCl2、及びLiインターカレーション炭素からなる群から選択される正極活物質を一種以上含有する請求項1~12の何れか1項に記載の電流生成セル。負極と正極の間にセパレータを更に含む請求項1~13の何れか1項に記載の電流生成セル。請求項1~7の何れかにおいて定義されたスピロアンモニウム塩を、電流生成セル用の電解質の添加剤として使用する方法。Li/S電池等のLi電池の分野においては、長く熱心に研究がなされているが、多数回の充放電サイクルにおいてもその容量を大幅に落とすことないLi電池を得るために、この種の電池のさらなる改良がいまだ必要とされている。上記目的は、本発明に係る電流生成セルにより解決される。すなわち、本発明の電流生成セルは、a正極、bLi系負極、及びc上記正極と負極の間に介在する一種以上の電解質を含み、一種以上の電解質cが、一種以上のスピロアンモニウム塩を含有し、電流生成セル用の電解質中において、好ましくはLi系電流生成セル用の電解質中において、特にLi系負極を含む電流生成セル用の電解質中におい、添加剤としてスピロアンモニウム塩が使用されることを特徴とする。本発明の電流生成セルは、一種以上のスピロアンモニウム塩を含有する電解質を備えている。スピロアンモニウム塩は、セルのサイクル安定性及び特性に良い影響を与える。本発明は、以下で詳細に説明される。本明細書において使用される電流生成セルという用語は、電池、一次電気化学セル、二次電気化学セル、特に充電式電池を含むことが意図されている。本明細書において使用されるLi系負極という用語は、充放電プロセス中に負極で電気化学反応を生じさせる主成分としての負極活性Li含有化合物を含む負極を意味する。本明細書において使用される負極活性Li含有化合物という用語は、電流生成セルの放電過程においてLiイオンを放出するすなわち、負極活物質中に含有されているLiが、該負極において酸化されるリチウム含有化合物を意味することが意図される。電流生成セル該セルが充電式セルである場合の充電中においては、Liイオンが負極において還元されて、Liが負極活性Li含有化合物に取り込まれることとなる。負極活性Li含有化合物は、公知である。負極活性Li含有化合物は、リチウム金属、リチウム合金、及びリチウムインターカレーション材料からなる群から選択することができる。これらの材料は、全て、可逆的にLi0を吸蔵できるか、又は可逆的にリチウムイオンと反応してリチウムLi0含有化合物を形成することができるものである。例えば、種々の炭素材料及び黒鉛は、可逆的にリチウムイオンを吸蔵及び放出することができる。これらの材料として、結晶質炭素、非晶質炭素、又はこれらの混合物が挙げられる。リチウム合金の例としては、リチウムスズ合金、リチウムアルミニウム合金、リチウムマグネシウム合金、及びリチウムケイ素合金である。リチウム金属は、基体上に配置されたリチウム金属箔又は薄いリチウムフィルムの形態であってもよい。リチウムインターカレーション材料としては、リチウムインターカレーション炭素及びリチウムインターカレーショングラファイトが挙げられる。リチウム及び/又はリチウム金属合金は、一枚のフィルム又は数枚のフィルムとして、任意にセラミック材料Hで区切られた状態で含まれていても良い。好適なセラミック材料Hは後述する。本明細書において使用されるスピロアンモニウムという用語は、二つの環の唯一の共有部分となる、正に帯電した第四級N原子を一以上含むカチオンを意味する。この共有原子は、スピロ原子と呼ばれる。一種以上のスピロアンモニウム塩は、好ましくは、但し、n=1、2、3又は4であるの一般式Iで表される塩からなる群、又は但し、一般式IIaではn=2、一般式IIbではn=3、一般式IIcではn=4であるの一般式IIa~一般式IIcで表される塩からなる群から選択され、[A1]は、で表される一般式IIIのスピロアンモニウムカチオンであり、中心N原子、R及びR1、並びに中心N原子、R2及びR3が、双方とも相互に独立に3~9員の飽和又は不飽和の複素環を形成し、さらに、該複素環は、中心N原子とは別に、1~5個のヘテロ原子及び/又は1~5個の置換基R4、R5、R6、R7、及びR8を含むか、又はこれらにより置換されていても良く、[A2]、[A3]、及び[A4]は、相互に独立に、[A1]について定義されたアンモニウムカチオン及びスピロアンモニウムカチオンから選択され、及び[Y]n-が、一価、二価、三価又は四価のアニオンである。スピロN原子を有する3~9員の飽和若しくは不飽和の複素環に含まれるか、及び/又はこれにより置換されるヘテロ原子は、原則として、形式的に-CH2-基、-CH=基、C≡基、又は=C=基で置換し得る全てのヘテロ原子が適切である。好ましいヘテロ原子は、酸素、窒素、硫黄、リン、ケイ素である。好ましい基は、特に、-O-、-S-、-SO-、-SO2-、-NR’-、-N=、-PR’-、-PR’2、及び-SiR’2-であり、基R’は、炭素含有の3~9員の飽和若しくは不飽和の複素環の残りの部分である。なお、ヘテロ原子は、Si、N、O、S及びPからなる群から選択されることが好ましい。R4、R5、R6、R7、及びR8は、好ましくは、F;Cl;Br、I;CN;OH,OR9;NH2;NHR9;NR9R10,CO;=NH;=NR9,COOH;COOR9;CONH2;CONHR9;CONR9R10;SO3H;分岐及び非分岐のC1-C20アルキル基及びC1-C20アルコキシ基;C3-C10シクロアルキル基;分岐及び非分岐のC2-C20アルケニル基;C3-C10シクロアルケニル基;C5-C14アリール基、C5-C14アリールオキシ基;並びにC5-C14ヘテロシクリル基;から選択され、アルキル基;アルコキシ基;シクロアルキル基;アルケニル基、シクロアルケニル基、アリール基、アリールオキシ基、及びヘテロシクリル基は、F;Cl;Br、I;CN;OH、OR11;NH2;NHR11;NR11R12、CO;=NH;=NR11、COOH;COOR11;CONH2;CONHR11;CONR11R12;SO3H;分岐及び非分岐のC1-C6アルキル基及びC1-C6アルコキシ基;C3-C7シクロアルキル基;分岐及び非分岐のC2-C6アルケニル基;C3-C7シクロアルケニル基;C5-C14アリール基;C5-C14アリールオキシ基;並びにC5-C14ヘテロシクリル基からなる群から選択される一以上の置換基で置換されていてもよく、R9、R10、R11、及びR12は、相互に独立に、分岐及び非分岐のC1-C6アルキル基及びアルコキシ基;C3-C7シクロアルキル基;分岐及び非分岐のC2-C6アルケニル基;C3-C7シクロアルケニル基;C5-C7アリール基及びアリールオキシ基;並びにC5-C7ヘテロシクリル基からなる群から選択される。なお、これらは、F;Cl;Br、I;CN;OH;NH2;CO;=NH;COOH;CONH2;SO3H;並びに分岐及び非分岐のC1-C6アルキル基一以上のF;Cl;Br、I;CN;OHにより置換されても良いからなる群から選択される一以上の置換基で置換されても良い。アルキル基は、直鎖又は分岐鎖の飽和脂肪族炭化水素基を意味する。アルケニル基は、一個以上の二重結合を有する直鎖又は分枝鎖の不飽和脂肪族炭化水素基を意味する。アルコキシ基は、O-アルキル基を意味し、アルキル基は上述のように定義されている。シクロアルキル基は、飽和炭化水素環を意味する。シクロアルケニル基は、環内に一個以上の二重結合を有する部分的に不飽和の炭化水素環を意味する。アリール基は、一つの芳香族炭化水素環、又は二つ若しくは三つの縮合芳香族炭化水素環を有する芳香族炭化水素環を意味する。アリールオキシ基は、O-アリール基を意味し、アリール基は上述のように定義されている。ヘテロシクリル基は、環における一個以上の炭素原子が一個以上のヘテロ原子で置換された、飽和、不飽和、又は芳香族の炭化水素環を意味する。ヘテロシクリル基と代わる又は置換する可能性のある好適なヘテロ原子は、原則として、形式的に-CH2-基、-CH=基、-C≡基、又は=C=基で置換し得る全てのヘテロ原子である。炭素含有ヘテロシクリル基がヘテロ原子を含む場合、ヘテロ原子としては、酸素、窒素、硫黄、リン、及びケイ素であることが好ましい。特に好ましい基は、-O-、-S-、-SO-、-SO2-、-NR’-、-N=、-PR’-PR’2-、及び-SiR2’-であり、基R’は、ヘテロシクリル基の残りの部分である。好ましいC1-C20アルキル基及は、1~20個の炭素原子を有する直鎖又は分枝鎖の飽和アルキル基を含む。特に、メチル基、エチル基、n-プロピル基、イソ-プロピル基、n-ブチル基、sec-ブチル基、2-又は3-メチルペンチル基などのC1-C6アルキル基、並びに非分岐のヘプチル基、オクチル基、ノニル基、デシル基、ウンデシル基、ラウリル基、及び単一又は複数分岐のこれらの類似物などの長鎖基である。好ましいC1-C20アルコキシ基として、メトキシ基、エトキシ基、n-プロポキシ基、i-プロポキシ基、n-ブトキシ基が挙げられる。C1-C20アルキル基は、t-ブトキシ基、i-ブトキシ基、ペントキシ基、並びにヘキサノール、ヘプタノール、オクタノール、ノナノール、デカノール、ウンデカノール、ラウリルアルコール、ミリスチルアルコール、セチルアルコール及びこれらの単一又は複数分枝の類似物等のアルコール類から生じる長鎖基であっても良い。C3-C10シクロアルキル基としては、シクロプロピル基、シクロブチル基、シクロペンチル基、シクロヘキシル基、シクロヘプチル基、シクロオクチル基、シクロノニル基、及びシクロデシル基が挙げられる。好ましいC5-C14アリール基は、ベンゼン、ナフタレンアントラセン、フェナントレン、及びナフタセンから派生するものである。C1-C20アルケニル基は、エテニル基、プロペニル基、1-ブテニル基、2-ブテニル基、i-ブテニル基、1-ペンテニル基、2-ペンテニル基、1-ヘキセニル基、2-ヘキセニル基、3-ヘキセニル基、ヘプテニル基、2-エチル-ヘキセニル基、オクテニル基、ノネニル基、デセニル基、ウンデセニル基、ドデセニル基、及びこれらの単一又は複数分岐の類似物から選択されても良い。C3-C10シクロアルケニル基としては、シクロプロペニル基、シクロブテニル基、シクロペンテニル基、シクロヘキセニル基、シクロヘプテニル基、シクロオクテニル基、シクロノネニル基、及びシクロデセニル基が挙げられる。C5-C14アリールオキシ基は、特にフェノキシ基を含む。好ましいC3-C14ヘテロシクリル基は、N、O、及びSから選択される1~4個のヘテロ原子を含有する。特に好ましいC3-C14ヘテロシクリル基は、次のヘテロシクリル化合物、すなわち、テトラヒドロフラン、ピロリジン、テトラヒドロチオフェン、オキサゾリジン、ピペリジン、テトラヒドロピラン、ピペラジン、ジオキサン、モルホリン、及びトリオキサンから派生するものである。[Y]n-は、一般式:F-、Cl-、Br-、I-、BF4-、PF6-、CF3SO3-、CF3SO32N-、CF3CO2-、CCl3CO2-、CN-、SCN-、OCN-:のハロゲン化合物及びハロゲン含有化合物からなる群、一般式:SO42-、HSO4-、SO32-、HSO3-、RaOSO3-、RaSO3-:の硫酸塩、亜硫酸塩、及びスルホン酸塩からなる群、NO3-一般式:PO43-、HPO42-、H2PO4-、RaPO42-、HRaPO4-、RaRbPO4-:のリン酸塩からなる群、一般式:RaHPO3-、RaRbPO2-、RaRbPO3-:のホスホン酸塩及びホスフィン酸塩からなる群、一般式:PO33-、HPO32-、H2PO3-、RaPO32-、RaHPO3-、RaRbPO3-:の亜リン酸塩からなる群、一般式:RaRbPO2-、RaHPO2-、RaRbPO-、RaHPO-:の亜ホスホン酸塩及び亜ホスフィン酸塩からなる群、一般式:RaCOO-:のカルボン酸からなる群、一般式:BO33-、HBO32-、H2BO3-、RaRbBO3-、RaHBO3-、RaBO32-、BORaORbORcORd-、BHSO4-、BRaSO4-:のホウ酸塩からなる群、一般式:RaBO22-、RaRbBO-:のボロン酸エステルからなる群、一般式:SiO44-、HSiO43-、H2SiO42-、H3SiO4-、RaSiO43-、RaRbSiO42-、RaRbRcSiO4-、HRaSiO42-、H2RaSiO4-、HRaRbSiO4-:のケイ酸塩及びケイ酸エステルからなる群、一般式:RaSiO33-、RaRbSiO22-、RaRbRcSiO-、RaRbRcSiO3-、RaRbRcSiO2-、RaRbSiO32-:のアルキルシラン及びアリールシランの塩からなる群、一般式::のカルボンキシイミド、ビススルホニルイミド、及びスルホニルイミドからなる群、一般式::のメチドからなる群、から選択されても良く、Ra、Rb、Rc、及びRdは相互に独立して、水素原子、C1C30-アルキル基、C2-C18-アルキル基、C6-C14-アリール基、C5-C12-シクロアルキル基から選択され、これらは、任意に、一個以上の隣接しない酸素原子及び/又は硫黄原子及び/又は置換若しくは非置換のイミノ基;又は、酸素、窒素、及び/又は硫黄原子を含む5~6員の複素環により中断されても良くRa、Rb、Rc、及びRdの二つが共に、飽和、不飽和、又は芳香族の環状物であって、任意に、一個以上の隣接しない酸素原子及び/又は硫黄原子及び/又は一個以上の置換若しくは非置換のイミノ基により中断されても良く、Ra、Rb、Rc、及びRdがさらに、官能基、アリール基、アルキル基、アリールオキシ基、アルキルオキシ基、ハロゲン、ヘテロ原子及び/又は複素環で置換されても良い。本発明では、[Y]n-は、ハロゲン化合物;ハロゲン含有化合物;カルボン酸;NO3-;SO42-、SO32-、RaOSO3-;RaSO3-;PO43-、及びRaRbPO4-;から選択されることが好ましい。スピロアンモニウムカチオン[A]の生成に適した化合物は、公知である。このような化合物は、一個以上の窒素原子、任意に酸素原子、リン原子、硫黄原子、及び/又はSiを含有する。この化合物は、好ましくは1~5個の窒素原子、より好ましくは1~3個の窒素原子、特に好ましくは1又は2個の窒素原子を含む。場合により、さらに、酸素原子、硫黄原子、又はリン原子等のヘテロ原子を含んでいても良い。アンモニウムカチオンは、アンモニウムスピロ塩の合成中において、先ず、例えば、NH-基を含有する複素環の窒素原子を四級化することにより製造することができる。四級化は、例えば、窒素原子に結合しているハロゲン化アルキルを用いて、窒素原子をアルキル化することで実行することができる。例えば、スピロ-1,1’-ビピロリジン-1-イリウムは、1,4-ジクロロブタンを用いてピロリジンをアルキル化することにより製造しても良い。使用されるアルキル化試薬に応じて、種々のアニオンを有する塩が得られる。四級化自体では、所望のアニオンを形成することは不可能である場合、アニオンの形成は合成の他の工程で行う。例えば、ハロゲン化アンモニウムから出発して、このハロゲン化合物をルイス酸と反応させて、該ハロゲン化合物及びルイス酸から錯アニオンを形成する。他には、所望のアニオンによりハロゲン化合物イオンを交換しても良い。これは、イオン交換体を用いるか、又は強酸によりハロゲン化合物イオンを変位させるハロゲン化水素の遊離化ことで、形成された金属ハロゲン化合物の沈殿による金属塩を添加することで実現することができる。好適な方法は、例えば、Angew.Chem.2000,112,pp.39263945に記載されている。ハロゲンとしては、フッ素、塩素、臭素、及びヨウ素が挙げられる。好ましいスピロアンモニウム塩カチオンは、スピロN原子により相互に連結される二つの環を有する。この二つの環は、それぞれ、ピリジニウムイオン;ピリダジニウムイオン;ピリミジニウム;ピラゾリウムイオン;イミダゾリウムイオン;ピラゾリニウムイオン;イミダゾリウムイオン;ピラゾリニウムイオン;イミダゾリニウムイオン;チアゾリウムイオン;トリアゾリウムイオン;ピロリジニウムイオン;イミダゾリジニウムイオン;ピペリジニウムイオン;モルホリニウムイオン;グアニジニウムイオン、及びコリニウムイオンであり、又は置換されたものであるか、非置換のものである。スピロアンモニウム塩のカチオンとして特に好ましいのは、スピロ-1,1’-ビピロリジン-1-イリウムである。アニオン[Y]n-は、例えば、一般式:F-、Cl-、Br-、I-、BF4-、PF6-、AlCl4-、Al2Cl7-、Al3Cl10-、AlBr4-、FeCl4-、BCl4-、SbF6-、AsF6-、ZnCl3-、SnCl3-、CuCl2-、CF3SO3-、CF3SO32N-、CF3CO2-、CCl3CO2-:のハロゲン化合物及びハロゲン含有化合物からなる群、CN-、SCN-、OCN-NO3-一般式:SO42-、HSO4-、SO32-、HSO3-、RaOSO3-、RaSO3-:の硫酸塩、亜硫酸塩、及びスルホン酸塩からなる群、一般式:PO43-、HPO42-、H2PO4-、RaPO42-、HRaPO4-、RaRbPO4-:のリン酸塩からなる群、一般式:RaHPO3-、RaRbPO2-、RaRbPO3-:のホスホン酸塩及びホスフィン酸塩からなる群、一般式:PO33-、HPO32-、H2PO3-、RaPO32-、RaHPO3-、RaRbPO3-:の亜リン酸塩からなる群、一般式:RaRbPO2-、RaHPO2-、RaRbPO-、RaHPO-:の亜ホスホン酸塩及び亜ホスフィン酸塩からなる群、一般式:RaCOO-:のカルボン酸からなる群、一般式:BO33-、HBO32-、H2BO3-、RaRbBO3-、RaHBO3-、RaBO32-、BORaORbORcORd-、BHSO4-、BRaSO4-:のホウ酸塩からなる群、一般式:RaBO22-、RaRbBO-:のボロン酸エステルからなる群、一般式:HCO3-、CO32-、RaCO3-:の炭酸塩及びカルボン酸エステルからなる群、一般式:SiO44-、HSiO43-、H2SiO42-、H3SiO4-、RaSiO43-、RaRbSiO42-、RaRbRcSiO4-、HRaSiO42-、H2RaSiO4-、HRaRbSiO4-:のケイ酸塩及びケイ酸エステルからなる群、一般式:RaSiO33-、RaRbSiO22-、RaRbRcSiO-、RaRbRcSiO3-、RaRbRcSiO2-、RaRbSiO32-:のアルキルシラン及びアリールシランの塩からなる群、一般式::のカルボンキシイミド、ビススルホニルイミド、及びスルホニルイミドからなる群、一般式::の群、一般式:RaO-:のアルコキシド及びアリールオキシドからなる群、一般式:S2-、HS-、[Sv]2-、[HSv]-、[RaS]-但し、vは、2~10の正の整数:の硫化物、硫化水素、多硫化物、多硫化水素、チオレート化合物からなる群、から選択される。ここで、Ra、Rb、Rc、及びRdは相互に独立して、水素原子、C1C30-アルキル基、C2-C18-アルキル基から選択され、これらは、任意に、一個以上の隣接しない酸素原子及び/又は硫黄原子及び/又は置換若しくは非置換のイミノ基、C6-C14-アリール基、C5-C12-シクロアルキル基、又は酸素、窒素、及び/又は硫黄原子を含む5~6員の複素環により中断されても良く、Ra、Rb、Rc、及びRdの内の二つが共に、不飽和、飽和、又は芳香族の環状物であって、任意に、一個以上の酸素原子及び/又は硫黄原子及び/又は一以上の置換若しくは非置換のイミノ基により中断されても良く、上記Ra、Rb、Rc、及びRdの内の二つがさらに、官能基、アリール基、アルキル基、アリールオキシ基、アルキルオキシ基、ハロゲン、ヘテロ原子及び/又は複素環で置換されても良い。[Y]として特に好ましいのは、NO3-である。NO3-は、負極活性リチウムイオン含有化合物、又はリチウム系負極に任意に存在する保護層上にフィルムを形成することができる。電解質は、通常、該電解質の全質量を基準として、0.01質量以上、好ましくは0.05質量以上、より好ましくは0.1質量以上の一種以上のスピロアンモニウム塩を含む。電解質は、通常、該電解質の全質量を基準として、最大で20質量、好ましくは最大で15質量、より好ましくは最大で10質量の一種以上のスピロアンモニウム塩を含む。さらに、本発明のリチウム系負極bは、電流生成セルにおいて使用される一以上の負極活性リチウムイオン含有化合物と一種以上の電解質の間に配置されている一層以上の保護層を含む。保護層は、単一のイオン伝導層で合っても良い。すなわち、ポリマーセラミック、又はLiイオンの通過は許容されるが、電極に損傷を与える可能性のある他の要素の通過を妨げる金属層である。保護層の材料は、好ましくは公知のリチウムから選択される。好適なセラミック材料Hは、シリカ、アルミナ、又はリチウム含有ガラス状物質である。リチウム含有ガラス状物質は、例えば、リン酸リチウム、アルミン酸リチウム、ケイ酸リチウム、窒化リン酸リチウム、リチウム酸化タンタル、リチウムアルミノスルフィド、リチウムチタン酸化物、リチウムシリコスルフィド、リチウムゲルマノスルフィド、リチウムアルミノスルフィド、リチウムボロスルフィド、及びリチウムホスホスルフィド、並びにこれらの二以上の混合物である。いくつかの実施形態においては、多層保護構造が使用される。この多層保護構造は、例えば、Affinitoらにより2006年4月6日に出願された米国特許第7771870号、及びSkotheimらにより2001年5月23日に出願された米国特許第7247408号に記載されており、これらの各々は、本明細書に参照により組み込まれる。本発明の電流生成セルは、正極と負極との間に介在する一種以上の電解質cを有する。電解質は、イオンの貯蔵及び輸送のための媒体として機能する。電解質は、固体又は液体であってもよい。電気化学的に安定なものであれば、任意のイオン伝導性材料を使用することができる。一般的に、組成物のLiイオン伝導率は、1×10-6S/cm以上、5×10-6S/cm以上、1×10-5S/cm以上、5×10-5S/cm以上、1×10-4S/cm以上、又は5×10-4S/cm以上である。Liイオン伝導率は、例えば、1×10-6S/cm~1×10-3S/cmの間、1×10-5S/cm~1×10-2S/cmの間、又は1×10-4S/cm~1×10-2S/cmの間の範囲で合っても良い。一種以上の電解質は、好ましくは、液体電解質、ゲルポリマー電解質、及び固体ポリマー電解質からなる群から選択される一種以上の材料を含む。より好ましくは、一種以上の電解質は、a一種以上のイオン性電解質塩、bポリエーテル、ポリエチレンオキシド、ポリプロピレンオキシド、ポリイミド、ポリホスファゼン、ポリアクリロニトリル、ポリシロキサン、これらの誘導体、これらの混合物、及びこれらのコポリマーなる群から選択される一以上のポリマー、及び/又はcN-メチルアセトアミド、アセトニトリル、カーボネート、スルホラン、スルホン、N-置換ピロリドン、非環状エーテル、環状エーテル、キシレン、グリム1,2‐ジメトキシエタン含有ポリエーテル、及びシロキサンからなる群から選択される一種以上の電解質溶媒、を含む。一以上のイオン性電解質塩は、リチウムカチオンを含むリチウム塩、有機カチオンを含む塩、又はこれらの混合物からなる群から選択される。リチウム塩の例としては、LiPF6、LiBF4、LiBC6H54、LiSbF6、LiAsF6、LiClO4、LiCF3SO3、LiCF3CH3、LiCF3SO22N、LiC4F9SO3、LiSbF6、LiAlO4、LiAlCl4、LiNCxF2x1SO2CyF2y1SO2、LiSCN、LiCl、LiBr、LiI、LiNO3、及びこれらの混合物が挙げられる。なお、式中、x及びyは自然数である。有機カチオン含有の塩は、例えば、ピリジニウム、ピリダジニウム、ピリミジニウム、ピラジニウム、イミダゾリウム、ピラゾリウム、チアゾリウム、オキサゾリウム、ピロリジニウム、及びトリアゾリウム等のカチオン性複素環化合物、又はこれらの誘導体である。イミダゾリウム化合物の例は、1-エチル-3-メチルイミダゾリウムEMI、1,2-ジメチル-3-プロピルイミダゾリウムDMPI、及び1-ブチル-3-メチルイミダゾリウムBMIである。有機カチオン含有塩のアニオンは、ビスペルフルオロエチルスルホニルイミド、NC2F5SO22--ビストリフルオロメチルスルホニルイミドNCF3SO22-、trisトリフルオロメチルスルホニルメチドCCF3SO22-、トリフルオロメタンスルホンイミド、トリフルオロメチルスルホンイミド、トリフルオロメチルスルホナート、AsF6-、ClO4-、PF6-、BF4-、BC6H54-.sbF6-、CF3SO3-、CF3CH3-、C4F9SO3-、AlO4-、AlCl4-、NCxF2x1SO2CyF2y1SO2、SCN-、Cl-、Br-、及びI-である。なお、式中、x及びyは自然数である。さらに、電解質は、WO2005/069409の10ページに記載されているイオン性N-O電解質添加剤を含有していても良い。本発明によれば、電解質は、LiNO3、グアニジンニトレート及び/又はピリジニウムニトレートを含むことが好ましい。本発明に係る電解質塩は、好ましくは、LiCF3SO3、LiCF3SO22N、LiC4F9SO3、LiNO3、及びLiIからなる群から選択される。一種以上の電解質溶媒は、好ましくは、非水性である。グリムは、ジエチレングリコールジメチルエーテルジグリム、トリエチレングリコールジメチルエーテルトリグリム、テトラエチレングリコールジメチルエーテルテトラグリム、及びより高いグリムを含む。ポリエーテルは、グリム、エチレングリコールジビニルエーテル、ジエチレングリコールジビニルエーテル、トリエチレングリコールジビニルエーテル、ジプロピレングリコールジメチルエーテル、及びブチレングリコールエーテルを含む。アクリルエーテルには、ジメチルエーテル、ジプロピルエーテル、ジブチルエーテル、ジメトキシメタン、トリメトキシメタン、ジメトキシエタン、ジエトキシメタン、1,2-ジメトキシプロパン、及び1,3-ジメトキシプロパンが含まれる。環状エーテルには、テトラヒドロフラン、テトラヒドロピラン、2-メチルテトラヒドロフラン、1,4-ジオキサン、トリオキサン、及びジオキソランが含まれる。一種以上の電解質溶媒は、ジオキソラン及びグリムからなる群から選択される。最も好ましくは、一種以上の電解質が、a一種以上のイオン性電解質塩、cN-メチルアセトアミド、アセトニトリル、カーボネート、スルホラン、スルホン、N-置換ピロリドン、非環状エーテル、環状エーテル、キシレン、グリム含有ポリエーテル、及びシロキサンからなる群から選択される一種以上の電解質溶媒、を含む。正極は、一以上の正極活物質を含む。正極活物質は、硫黄例えば硫黄元素、MnO2、SOCl2、SO2Cl2、SO2、CFx、I2、Ag2CrO4、Ag2V4O11、CuO、CuS、PbCuS、FeS、FeS2、BiPb2O5、B2O3、V2O5、CoO2、CuCl2、及びLiインターカレーション炭素からなる群から選択されても良い。好ましい実施形態においては、正極活物質は硫黄である。硫黄は、非導電性であるため、通常は少なくとも一種以上の導電剤と一緒に使用される。導電剤は、カーボンブラック、グラファイト、炭素繊維、グラフェン、膨張黒鉛、カーボンナノチューブ、活性炭、コルク又はピッチを熱処理して得られた炭素、金属粉末、金属フレーク、金属化合物、又はこれらの混合物から選択されても良い。カーボンブラックとしては、ケッチェンブラック、デンカブラック、アセチレンブラック、サーマルブラック、及びチャンネルブラックが挙げられる。金属粉末及び金属フレークは、Sc、Ti、V、Cr、Mn、Fe、Co、Ni、Cu、Zn、Alなどから選択されても良い。また、導電剤は、導電性ポリマー及び導電性金属カルコゲナイドであっても良い。さらに、本発明に係る電流生成セルは、セルの負極領域と正極領域の間にセパレータを含んでいても良い。これは特に、電解質が液体である場合に好ましい。一般的には、セパレータは、孔質の非導電性又は絶縁性材料であり、正極領域及び負極領域を分離又は絶縁する。また、セパレータは、セルの正極領域と負極領域の間における該セパレータを介したイオンの輸送が可能となっている。セパレータは、通常、多孔質ガラス、多孔質プラスチック、多孔質セラミック、又は多孔質ポリマーからなる群から選択される。電流生成セルが、固体又はゲルポリマー電解質を含む場合、この固体/ゲルポリマー電解質は、金属イオンを輸送するための媒体としても機能する上で、正極領域から負極領域を機械的に分離するセパレータとしても機能する。固体電解質セパレータは、非水性有機溶媒を含んでいても良い。この場合、電解質は、さらに、有機溶媒の流動性を減少させるために、好適なゲル化剤を含んでも良い。本発明を以下の例により説明する。例1比較例:スピロアンモニウム塩を添加していない場合における、Li系負極を含む電気化学セルの容量当該電気化学セルにおいて使用される正極は、55質量の硫黄、20質量のXE-2カーボン、20質量のバルカンカーボン、及び5質量のポリビニルアルコールバインダに、1.85mg/cm2の重みとなるように硫黄活物質を添加した。セルにおける全正極活性領域は、約90cm2であった。セパレータは、東燃の多孔質ポリエチレン厚さ:9μm;270ガーレー秒であった。負極は、ケメタル社から購入した厚さ50μmのリチウム箔であった。使用する電解質は、43.8gの1,2-ジメトキシエタン及び43.8gの1,3-ジオキソラン中に、4gの硝酸リチウム、8gのリチウムビス-トリフルオロメチレンスルホンイミド、1gのグアジニウムニトレート、及び0.4gのピリジニウムニトレートを溶解させた溶液であった。全てのサイクル実験を、10kg/cm2の圧力下で行った。セルの充放電サイクルを、1.7Vの放電カット電圧及び2.5Vの充電カットオフ電圧で実行した。セル容量は、約110mAであった。サイクルは、室温で実行した。結果を表1に示す。例2本発明:スピロアンモニウム塩を添加した場合における、Li系負極を含む電気化学セルの容量5-アゾニアスピロ[4.5]デカンTFSIを電解質に添加して、5質量のTFSl濃度の電解質とした点以外は、例1において記載した電気化学セルと同様の電気化学セルを用いた。例1と同様にサイクル実験を行った。結果を表1に示す。"